Patent PL-168645-B1 (PL)
Inventor: KIOKA MAMORU
IPC: C08L23/08
Filed: 1991-02-27
Abstract: 1 Mieszankakopolimeru etylen/penten-1, zawierającakopolimer etylen/penten-11 stabilizator, znamienna tym, ze zawiera 0,005
do 5 części wagowych co najmniej jednego stabilizatora wybranego z grupy obejmującej stabilizator fenolowy (a), stabilizator w postaci
57) fosforynu organicznego (b), stabilizator tioeterowy (c), stabilizator w postaci aminy z zawadą przestrzenną (d) oraz sól wyższego kwasu
s— alifatycznego z metalem (e), w przeliczeniu na 100 części wagowych kopolimeru etylen/penten-1, przy czym kopolimer etylen/penten-1
(Ib) jest wytworzony na drodze kopolimeryzacji etylenu z pentenem-1 w fazie gazowej w obecności katalizatora polimeryzacji olefin
zawierającego składnik tytanowy sporządzony z chlorku magnezowego, alkoholu, benzoesanu etylu lub kwasu propionowego, trietyloglinu
lubtrietyloglinu i chlorku dietyloglinu, i czterochlorku tytanu lub trichlorku 2-etyloheksyloksytytanu, i związekglinoorganiczny,stanowiący
triizobutyloglin lub trietyloglin i dietyloglin, i kopolimer ten ma wskaźnik płynięcia stopu kopolimeru oznaczany zgodnie z ASTM D
1238E wynoszący 0,01-100 g/10 minut, gęstość oznaczaną zgodnie z ASTM D 1505 wynoszącą 0,88-0,95 g/cm, zawartość merów
pochodzących z pentenu-1 w kopolimerze wynoszącą 2-25% wagowych, a folia uformowana z tego kopolimeru metodą wylewania o grubości
40 gm, wykazuje stosunek (RS) udamości folii do wytrzymałości na rozdzieranie folii w kierunkujej zdejmowania spełniający następującą
zależność.
RS > -20 log WPS - 1000d + 968
gdzie WPS oznaczawskaźnik płynięcia stopu kopolimeru, a d oznacza gęstość kopolimeru oraz w przypadku, gdy kopolimer topi
się w temperaturze 200°C, a następnie chłodzi się do temperatury 50°C z szybkością chłodzenia 0,31°/minutę i krystalizuje się tworząc
próbkę w postaci arkusza o grubości 0,5 mm, to krzywa z kalorymetru różnicowego (DSC) z pikami topnienia próbki uzyskana w przypadku,
gdy próbkę ogrzewa się w kalorymetrze różnicowym od 10 do 200°C z szybkością ogrzewania 10“C/minutę wykazuje dwa piki topnienia,
przy czym stosunek (Hh/Hl) wysokości piku (Hh) od strony wyższych temperatur do wysokości piku (Hl) od strony niższych temperatur
oraz gęstość kopolimeru spełniają następującą zależność
60d - 52,0 < Hh/Hl < 80d - 69,0
gdzie Hh oznacza wysokość piku od strony wyzszych temperatur, Hl oznacza wysokość piku od strony niższych temperatur, a d
oznacza gęstość kopolimeru
2 Mieszanka kopolimeru etylen/penten-1, zawierająca kopolimer etylen/penten-1 (Ic) i stabilizator, znamienna tym, ze zawiera
0,005 do 5 części wagowych co najmniej jednego stabilizatora wybranego z grupy obejmującej stabilizator fenolowy (a), stabilizator w
postaci fosforynu organicznego (b), stabilizator tioeterowy (c), stabilizator w postaci aminy z zawadą przestrzenną (d) oraz sól wyższego
kwasu alifatycznego z metalem (e) w przeliczeniu na 100 części wagowych kopolimeru etylen/penten-1, przy czym kopolimer etylen/penten-1
(Ic) jest wytworzony na drodze kopolimeryzacji zawiesinowej etylenu z pentenem-1 w obecności katalizatora polimeryzacji olefin
zawierającego składnik tytanowy sporządzony z chlorku magnezowego, alkoholu, benzoesanu etylu lub kwasu propionowego, trietyloglinu
lub trietyloglinu i chlorku dietyloglinu, i czterochlorku tytanu lub trichlorku 2-etyloheksyloksytytanu, i związek glinoorganiczny stanowiący
triizobutyloglin lub trietyloglin i dietyloglin, przy czym wymywa się nie więcej niż 30%wagowych